Lorsqu'on utilise ce produit d'addition , ce qui est-particulièrement avantageux, c'est qu'il y a association d'un début précoce de la prise chimique, au bout de 40 à 60 secon- des, avec la thixotropie, c'est-à-dire que dès que le béton arrive à l'état de repos il ne peut plus couler à I'extérieur. il est éga- lement avantageux que ce produit d'addition ait pour effet de faire atteindre assez vite au béton une resisance mecanique élevée, c'est ainsi par exemple qu'un béton contenant ce produit d'addition atteint au bout de 3 jours une resitance mécanique extraordinaire- ment élevée qui le rend éminemment propre au soutènement des galeries de mines.Le fait qu'un béton atteigne très tôt une résistance mécanique élevée présente l'avantage que l'on peut très rapidement démonter le coffrage et ermet,de plus,I'utilisation de ce béton pour des travaux d'obturation étanche contre la pression de l'eau et de béton projeté pour la pulvérisation rapide de plusieurs couches superposées0 Le béton ou le mortier ne devient pas thixotro- pe immédiatement après l'addition, mais entre l'addition du produit d'addition et le moment où le béton ou le mortier a acquis des propriétés thixotropes il s'écoule un certain temps qui dépend de la nature du produit d'addition; ce temps est indiqué dans les -exemples cités ci-dessus.Il peut être avantageux, et on le mentionne comme exemple d'un procédé conforme à l'invention, de choisir d'une part la vitesse d'écoulement et de passage du béton ou du mortier dans un mélangeur dans lequel s'effectue l'addition du produit d'addition et d'autre part la distance entre le mélangeur et l'emplacement d'utilisation définitif du béton ou du mortier, par exemple le coffrage, de manière qu'au moment où le béton est coulé dans le coffrage il ne soit pas encore ou ne soit pas encore complètement thixotrope; par conséquent, au moment où le béton est coulé dans le coffrage, par exmple sur le sol sur lequel le coffrage est installé, il est encore relativement fluide, de sorte qu'il remplit complètement le coffrage.La vitesse d'écoulement et la distance entre le mélangeur et le coffrage sont cependant réglés de telle manière que le béton devienne thixotrope très peu de temps après sa coulée, de sorte qu'environ 1 ou 2 secondes après le remplissage du coffrage il cesse d'être liquide. Dans ce très court intervalle de temps il n'y a que très peu de mortier ou de béton qui puisse fuir en s'écoulant par les interstices du coffrage, de sorte que l'on peut utiliser des coffrages dont les parois sont constituées par du grillagez Dans le cas du produit d'addition, défini cidessus, qui contient de l'oxyde polyéthylénique, il est possible, en faisant varier la quantité des substances citées ci-dessus comme étant contenues dans le produit d'addition, et en faisant varier la quantité de produit d'addition ajoutée au béton ou au mortier, d'utiliser des largeurs de mailles encore plus grandes. On a utilisé, par exemple, dans un cas spécial, un coffrage comportant un grillage en il métallique ayant une largeur de maille de 10mm et on a obtenu des résultats satisfaisants, c'est-iwdire qutil y a eu très peu d'écoulement de béton hors du coffrage0 Un avantage du produit d'addition qui contient de l'oxyde polyéthylénique consiste en ce que, du fait que le début de la prise du béton s'effectue très rapidement, il n'y a pas de risque lorsqu'on a rempli de béton,jusqu'en haut et très vite, un coffrage relativement haut, que la pression du béton expulse du béton à travers les interstices du coffrage, par exemple à travers les mailles d'un grillage utilisé pour la confection du coffrage0